"NN’-ジ-5-ノニル-イソホロンジアミン、NN’-ジ-2-4-メチルペンチル-イソホロンジアミン、NN’-ジ-33-ジメチル-2-ブチル-TCDジアミンおよびNN’-ジ-33-ジメチル-2-ブチル-16-ジアミノヘキサンから成る群から選択した少なくとも1種の脂肪族第二級ジアミンと少なくとも1種のポリオールおよび/または少なくとも1種のポリエーテルアミンと少なくとも1種のイソシアネートを含んで成る材料から生じさせた配合物。前記材料が更に24-ジエチル-6-メチル-13-ベンゼンジアミンと46-ジエチル-2-メチル-13-ベンゼンジアミンとの混合物を含んで成る請求項1記載の配合物。前記脂肪族第二級ジアミンがNN’-ジ-33-ジメチル-2-ブチル-16-ジアミノヘキサンである請求項1または2記載の配合物。ポリウレタン、ポリ尿素またはポリ尿素-ウレタンの製造方法であって、NN’-ジ-5-ノニル-イソホロンジアミン、NN’-ジ-2-4-メチルペンチル-イソホロンジアミン、NN’-ジ-33-ジメチル-2-ブチル-TCDジアミンおよびNN’-ジ-33-ジメチル-2-ブチル-16-ジアミノヘキサンから成る群から選択した少なくとも1種の脂肪族第二級ジアミンと少なくとも1種のポリオールおよび/または少なくとも1種のポリエーテルアミンと少なくとも1種のイソシアネートを一緒に混合することを含んで成る方法。前記材料が更に24-ジエチル-6-メチル-13-ベンゼンジアミンと46-ジエチル-2-メチル-13-ベンゼンジアミンとの混合物を含んで成る請求項4記載の方法。前記脂肪族第二級ジアミンがNN’-ジ-33-ジメチル-2-ブチル-16-ジアミノヘキサンである請求項4または5記載の方法。NN’-ジ-33-ジメチル-2-ブチル-16-ジアミノヘキサンおよび24-ジエチル-6-メチル-13-ベンゼンジアミンと46-ジエチル-2-メチル-13-ベンゼンジアミンとの混合物を含んで成る鎖伸長剤。100mLの金属製オートクレーブに22°Cで4,4’-メチレンビス2,6-ジエチルベンゼンアミン4.0g、PtS/C0.2g、スルホン化ジビニルベンゼン/スチレン共重合体[0.2g;Hイオン形態、RohmandHaasCompanyPhiladelphia、PAがAmberlyst-15として販売]およびメチルエチルケトン50gを仕込んだ。痕跡量の空気を除去する目的で、前記オートクレーブを密封して22°Cで125psig9.63x105PaのH2を用いてパージ洗浄することを3回実施した。次に、その反応混合物を125psig9.63x105PaのH2下で95°Cに3時間加熱したさらなるH2の吸収が観察されなくなるまで。その生成物混合物を22°Cに冷却した後、それに脱気を受けさせた。生成物サンプルを希釈してガスクロGC;180°Cで5分間、1分当たり10°Cの速度で最終温度である270°Cで分析した。そのGCデータ正規化方法により、4,4’-メチレンビス2,6-ジエチルベンゼンアミンの変換率は100でN,N’-ジ-s-ブチル-4,4’-メチレンビス2,6-ジエチルベンゼンアミンの収率は94であることが分かった。混ぜ物無しの生成物サンプルのNMR分析内部標準を用いたにより、純度は94.75であることが分かった。100mLの金属製オートクレーブに22°Cでジエチルメチル-1,3-ベンゼンジアミンこれの2,4-ジエチル-6-メチル異性体と4,6-ジエチル-2-メチル異性体の混合物として[10.0g;Ethacure商標100、AlbemarleCorporation]、PtS/C0.5g、Amberlyst-150.5gおよびメチルエチルケトン50gを仕込んだ。痕跡量の空気を除去する目的で、前記オートクレーブを密封して22°Cで125psig9.63x105PaのH2を用いてパージ洗浄することを3回実施した。次に、その反応混合物を125psig9.63x105PaのH2下で120°Cに5.5時間加熱したさらなるH2の吸収が観察されなくなるまで。その生成物混合物を22°Cに冷却した後、それに脱気を受けさせた。生成物サンプルを希釈してGC100°Cで5分間、1分当たり10°Cの速度で最終温度である270°Cで分析した。そのGCデータ正規化方法により、ジエチルメチル-1,3-ベンゼンジアミンの変換率は100でN,N’-ジ-s-ブチル-[ジエチルメチル-1,3-ベンゼンジアミン]の収率は96.5であることが分かった。100mLの金属製オートクレーブに22°Cで4,4’-メチレンビス2,6-ジエチルベンゼンアミン3g、PtS/C0.3g、Amberlyst-150.3g、メチルエチルケトン25gおよびテトラヒドロフランTHF;25gを仕込んだ。前記オートクレーブを密封して22°Cで90psig7.22x105PaのH2を用いてパージ洗浄することを3回実施した。次に、その反応混合物を125psig9.63x105PaのH2下で100-120°Cに5時間加熱したさらなるH2の吸収が観察されなくなるまで。その生成物混合物を22°Cに冷却した後、それに脱気を受けさせた。生成物サンプルを希釈してGC180°Cで5分間、1分当たり10°Cの速度で最終温度である270°Cで分析した。そのGCデータ正規化方法により、4,4’-メチレンビス2,6-ジエチルベンゼンアミンの変換率は100でN,N’-ジ-s-ブチル-4,4’-メチレンビス2,6-ジエチルベンゼンアミンの収率は86であることが分かった。ジエチルメチル-1,3-シクロヘキサンジアミンこれの2,4-ジエチル-6-メチル異性体と4,6-ジエチル-2-メチル異性体の混合物としての製造を、ジエチルメチル-1,3-ベンゼンジアミンこれの2,4-ジエチル-6-メチル異性体と4,6-ジエチル-2-メチル異性体の混合物として[Ethacure商標100]に水添を公知方法に従って受けさせることで実施した例えば米国特許第4,161,492号を参照。100mLの金属製オートクレーブに22°Cでジエチルメチル-1,3-シクロヘキサンジアミンこれの2,4-ジエチル-6-メチル異性体と4,6-ジエチル-2-メチル異性体の混合物として3.0g、PtS/C0.4g、Amberlyst-150.4gおよびメチルエチルケトン45gを仕込んだ。痕跡量の空気を除去する目的で、前記オートクレーブを密封して22°Cで125psig9.63x105PaのH2を用いてパージ洗浄することを3回実施した。次に、その反応混合物を125psig9.63x105PaのH2下で130°Cに6時間加熱したさらなるH2の吸収が観察されなくなるまで。その生成物混合物を22°Cに冷却した後、それに脱気を受けさせた。生成物サンプルを希釈してGC100°Cで5分間、1分当たり10°Cの速度で最終温度である270°Cで分析した。そのGCデータ正規化方法により、ジエチルメチル-1,3-シクロヘキサンジアミンの変換率は100でN,N’-ジ-s-ブチル-[ジエチルメチル-1,3-シクロヘキサンジアミン]の収率は95-97であることが分かった。ジエチルメチル-1,3-シクロヘキサンジアミンこれの2,4-ジエチル-6-メチル異性体と4,6-ジエチル-2-メチル異性体の混合物としてを実施例4に記述したようにして製造した。100mLの金属製オートクレーブに22°Cでジエチルメチル-1,3-シクロヘキサンジアミンこれの2,4-ジエチル-6-メチル異性体と4,6-ジエチル-2-メチル異性体の混合物として10g、PtS/C0.5g、Amberlyst-150.5gおよびアセトン50gを仕込んだ。痕跡量の空気を除去する目的で、前記オートクレーブを密封して22°Cで125psig9.63x105PaのH2を用いてパージ洗浄することを3回実施した。次に、その反応混合物を125psig9.63x105PaのH2下で110-130°Cに8時間加熱したさらなるH2の吸収が観察されなくなるまで。その生成物混合物を22°Cに冷却した後、それに脱気を受けさせた。生成物サンプルを希釈してGC100°Cで5分間、1分当たり10°Cの速度で最終温度である270°Cで分析した。そのGCデータ正規化方法により、ジエチルメチル-1,3-シクロヘキサンジアミンの変換率は100でN,N’-ジイソプロピル-[ジエチルメチル-1,3-シクロヘキサンジアミン]の収率は95-97であることが分かった。2リットルの3つ口丸底フラスコに加熱用マントル、熱電対、ガラス製ストッパーおよび冷却器を取り付けた。このフラスコに4,4’-メチレンビス2,6-ジエチルベンゼンアミン200g、0.644モルおよびアセトン200mL、158g、2.72モルを加えた。その4,4’-メチレンビス2,6-ジエチルベンゼンアミンが前記アセトンに溶解した後、そのフラスコにモレキュラーシーブ200gおよびAmberlyst-1520gを加えた。水が反応中に生じた時にそれを除去する目的でモレキュラーシーブを用いた。その混合物を還流に加熱した。サンプルを定期的に取り出してGCで分析した。24時間後でも出発ジアミンが18残存していた。その反応混合物を濾過した後、反応フラスコに戻した。その反応フラスコに入れた前記濾過混合物に新鮮なモレキュラーシーブ200gおよび新鮮なAmberlyst-1520gを加えた。その反応混合物にまた更にアセトン170mLも加えた。その反応混合物をGCで分析した結果、N,N’-イソプロピリデン-4,4’-メチレンビス2,6-ジエチルベンゼンアミンの面積は99.4でN-イソプロピリデン-4,4’-メチレンビス2,6-ジエチルベンゼンアミンの面積は3.7で4,4’-メチレンビス2,6-ジエチルベンゼンアミンの面積は0.2であることが分かった。オートクレーブに入れておいたエタノール20gと酢酸エチル20gの混合物にN,N’-イソプロピリデン-4,4’-メチレンビス2,6-ジエチルベンゼンアミン2.6gおよびPtS/C0.35gを加えた。痕跡量の空気を除去する目的で、前記オートクレーブを密封して22°Cで125psig9.63x105PaのH2を用いてパージ洗浄することを3回実施した。その混合物を22°Cで0-125psig0から8.62x105PaのH2下に1.2時間保持すると、相当するN,N’-ジイソプロピル-4,4’-メチレンビス2,6-ジエチルベンゼンアミンが70の収率で生じることに加えて、水添が完全でないジイミンが25存在していた。前記ジイミンの変換率は95であった。1パイントのボトルにジエチルメチル-1,3-ベンゼンジアミン[Ethacure商標100;30g、0.17モル]、アセトン150mL、117g、2.0モル、Amberlyst-152gおよびモレキュラーシーブ64.1gを加えた。そのボトルを時々転がし、そしてその混合物をGCで分析した。19日後のGC分析により、N,N’-イソプロピリデン-[ジエチルメチル-1,3-ベンゼンジアミン]両方の異性体を包含の面積は88.5で、N-イソプロピリデン-[ジエチルメチル-1,3-ベンゼンジアミン]両方の異性体を包含の面積は10.1であることが分かった。オートクレーブに入れておいたエタノール20gと酢酸エチル20gの混合物にN,N’-イソプロピリデン-[ジエチルメチル-1,3-ベンゼンジアミン]3.17gおよびPtS/C0.3gを加えた。痕跡量の空気を除去する目的で、前記オートクレーブを密封して22°Cで125psig9.63x105PaのH2を用いてパージ洗浄することを3回実施した。その混合物を22°Cで0-125psig0から8.62x105PaのH2下に1.2時間保持すると、相当するN,N’-ジイソプロピル-[ジエチルメチル-1,3-ベンゼンジアミン]が94の収率で生じた。前記ジイミンの6パーセントは完全には水添されていなかったが、ジイミンの変換率は100であった。2リットルの3つ口丸底フラスコに磁気撹拌子、加熱用マントル、熱電対、ガラス製ストッパーおよび冷却器付きDeanStarkトラップを取り付けた。このフラスコに4,4’-メチレンビス2,6-ジエチルベンゼンアミン310.5g、1.00モルおよびメチルエチルケトン450mL、350g、4.85モルを加えた。その4,4’-メチレンビス2,6-ジエチルベンゼンアミンを溶解させる目的で前記混合物を40°Cで撹拌した。そのフラスコにヘキサン300mLおよびAmberlyst-1515.54gを加えた。その混合物を還流に加熱し、そして水を共沸物としてDeanStarkトラップで除去した。サンプルを定期的に取り出してガスクロGCで分析した。N,N’-ジ-s-ブチリデン-4,4’-メチレンビス2,6-ジエチルベンゼンアミンが94.7の収率で生じた。GCの結果を表1に要約し、ジアミン、モノイミンおよびジイミンに関して示した単位はGCの面積パーセントである。オートクレーブに入れておいたアセトン34.0gにN,N’-ジ-s-ブチリデン-4,4’-メチレンビス2,6-ジエチルベンゼンアミン22.53gおよびPtS/C2.65gを加えた。前記オートクレーブを密封して22°Cで125psig9.63x105PaのH2を用いてパージ洗浄することを3回実施した。その混合物を21°Cで125psig8.62x105PaのH2下に6.5時間保持すると、相当するN,N’-ジ-s-ブチル-4,4’-メチレンビス2,6-ジエチルベンゼンアミンが定量的に生じた。2リットルの3つ口丸底フラスコに磁気撹拌子、加熱用マントル、サーモウォッチ付き熱電対および窒素入り口付き冷却器を取り付けた。このフラスコに3,5-ジエチルメチル-1,3-ベンゼンジアミン[Ethacure商標100;100g、0.562モル]およびメチルエチルケトン200g、2.77モルを加えた。そのフラスコにAmberlyst-1520gおよびモレキュラーシーブ200gを加えた。その混合物を還流に加熱し、ポット温度を85°Cにした。サンプルを定期的に取り出してGCで分析した。表2に経時的GC面積変換率を要約する。6時間後にモレキュラーシーブを追加的に50g加えた。その反応生成物混合物を焼結ガラス製漏斗に通して濾過することでAmberlyst-15およびモレキュラーシーブを除去した。メチルエチルケトンを蒸留で除去することでN,N’-ジ-s-ブチリデン-[ジエチルメチル-1,3-ベンゼンジアミン]を138g得た。オートクレーブに入れておいたアセトン30gにN,N’-ジ-s-ブチリデン-[ジエチルメチル-1,3-ベンゼンジアミン]28gおよびPtS/C2.8gを加えた。前記オートクレーブを密封して22°Cで125psig9.63x105PaのH2を用いてパージ洗浄することを3回実施した。その混合物を21°Cで125psig8.62x105PaのH2下に12間保持すると、相当するN,N’-ジ-s-ブチル-[ジエチルメチル-1,3-ベンゼンジアミン]が定量的に生じた。1番目の実験実験1を2リットルのParr反応槽を用いて実施し、そして実験2-5を10ガロンのステンレス鋼製反応槽AutoclaveEngineers、Erie、PAを用いて実施した。前記反応槽にジエチルメチル-1,3-ベンゼンジアミンこれの2,4-ジエチル-6-メチル異性体と4,6-ジエチル-2-メチル異性体の混合物として[Ethacure商標100、AlbemarleCorporation]に続いてメチルエチルケトンMEKの次にPtS/C0.5gそして次にAmberlyst-15を仕込んだ。各実験で用いた反応体の量を表3に示す。前記反応槽を密封してH2で3回パージ洗浄した後、その反応槽をH2で約75から130psig6.18x105から9.98x105Paに加圧した。その反応槽の内容物を115から130°Cにおいて75から135psig6.18x105から1.03x106Paで9から24時間撹拌した。各実験の具体的な圧力および温度の範囲を表3に示す。その反応槽内の反応マスmassを冷却し、その反応槽の排気を実施した後、窒素で3回パージ洗浄した。前記10ガロンの反応槽から得た反応マスを平行に位置する1対の10インチ25.4cmの0.5ミクロンカートリッジフィルターに通して押し出すことでPtS/CおよびAmberlyst-15を除去した。実験2および3で得た反応マスは濃度が高いことから、その反応マスを前記カートリッジフィルターに通して押し出す前に追加的MEKを加えることで、その濾過触媒の除去に要する時間を短くした。結果を表3に要約する。表3に報告する変換率、収率および部分的に反応した量はGC100°Cで5分間、1分当たり10°Cの速度で最終温度である270°Cで測定したそれらであった。実験2、3、4および5で得た反応マスと実験1で得た最終的反応マス1000gを空間的に許容されるように100リットルの反応槽の中に入れて一緒にした。各反応マスを10インチの0.5ミクロンカートリッジフィルターで濾過して前記100リットルの反応槽の中に入れた。多量のMEKを大気圧下で除去した。その生成物を一緒にして134から141°Cで1トール133Pa未満で蒸留することで、初留forecutを2.189g、主溜分を30.0kgおよび暗色の蒸留釜残を2370g得た。GC面積により、前記蒸留釜残は大部分が生成物であるN,N’-ジ-s-ブチル-[ジエチルメチル-1,3-ベンゼンジアミン]であると思われた。その蒸留釜残にワイプトフィルム蒸発装置wipedfilmevaporatorを用いた瞬間蒸発flashedを2回受けさせることで生成物を追加的に2.254kg得て、これを前記30.0kgの主溜分に加えた。前記初留を前記ワイプトフィルム蒸発装置に戻すことを2回実施し、その1回目で低沸点の不純物を除去しそして2回目で追加的生成物1408gを得た。この追加的生成物を前記30kgおよび2.254kgの生成物と一緒にすることで最終的生成物を黄色の液体として33.6kg得た94の収率、純度に関する補正無し。この材料の組成は78.85面積がN,N’-ジ-s-ブチル-[2,4-ジエチル-6-メチル-1,3-ベンゼンジアミン]で16.67面積がN,N’-ジ-s-ブチル-[4,6-ジエチル-2-メチル-1,3-ベンゼンジアミン]であった。100mLの金属製オートクレーブに22°Cでイソホロンジアミン10g、5-ノナノン20g、Amberlyst-150.3gおよびPtS/C0.7gを仕込んだ。前記オートクレーブを22°Cで111psig8.67x105PaのH2を用いてパージ洗浄することを3回実施した。次に、その反応混合物を116-121°Cに加熱して111psigのH2下で10時間撹拌した。GCは水添が完全ではないことを示していたことから、前記オートクレーブに追加的Amberlyst-150.3gおよびPtS/C0.5gを加えた。その反応混合物を110-130°Cにおいて93psig7.43x105PaのH2下で24時間撹拌した。GCにより、出発材料の変換率は100で生成物であるN,N’-ジ-5-ノニル-イソホロンジアミンの収率は93.6であることが分かった。100mLの金属製オートクレーブに22°Cでジエチルメチル-1,3-ベンゼンジアミンこれの2,4-ジエチル-6-メチル異性体と4,6-ジエチル-2-メチル異性体の混合物として[5g;Ethacure商標100、AlbemarleCorporation]、PtS/C0.5g、水1gおよびメチルエチルケトン50gを仕込んだ。前記オートクレーブを22°Cで125psig9.63x105PaのH2を用いてパージ洗浄することを3回実施した。次に、その反応混合物を125psig9.63x105PaのH2下で130°Cに加熱した。30-45分後にH2の吸収を観察した。その反応混合物を130°Cで8時間撹拌したさらなるH2の吸収が観察されなくなるまで。その生成物混合物を22°Cに冷却した後、それに脱気を受けさせた。生成物サンプルを希釈してGC100°Cで5分間、1分当たり10°Cの速度で最終温度である270°Cで分析した。そのGCデータ正規化方法により、ジエチルメチル-1,3-ベンゼンジアミンの変換率は100でN,N’-ジ-s-ブチル-[ジエチルメチル-1,3-ベンゼンジアミン]の収率は88.8であることが分かった。反応槽に4,4’-メチレンビスベンゼンアミン1.98g、10ミリモル、アセトン10.0g、172ミリモル、PtS/C0.2gおよびトルエン50.0gを仕込んだ。前記反応槽を22°Cで110psig8.60x105PaのH2を用いてパージ洗浄することを3回実施した。次に、その反応混合物を60°Cにおいて110psigのH2下で2時間撹拌した。GC条件:180°C/5分間/10°C-分の速度/270°C/RT=9.37分により、4,4’-メチレンビスベンゼンアミンの変換率は100でN,N’-ジイソプロピル-4,4’-メチレンビスベンゼンアミンの収率は97であることが分かった。この生成物の構造をGC-MSで確認した。GCでもGC-MSでも第三級ジアミンは全く検出されなかった。反応槽に4,4’-メチレンビスベンゼンアミン8.0g、40ミリモル、アセトン10.0g、172ミリモル、PtS/C0.5gおよびトルエン50.0gを仕込んだ。前記反応槽を22°Cで110psig8.60x105PaのH2を用いてパージ洗浄することを3回実施した。次に、その反応混合物を22°Cにおいて110psigのH2下で一晩撹拌した。GC条件:180°C/5分間/10°C-分の速度/270°C/RT=9.37分により、4,4’-メチレンビスベンゼンアミンの変換率は100でN,N’-ジイソプロピル-4,4’-メチレンビスベンゼンアミンの収率は98であることが分かった。この生成物の構造をGC-MSで確認した。GCでもGC-MSでも第三級ジアミンは全く検出されなかった。反応槽に4,4’-メチレンビス2,6-ジメチルベンゼンアミン1.25g、メチルエチルケトン15g、PtS/C0.10gおよびトルエン40.0gを仕込んだ。前記反応槽を22°Cで110psig8.60x105PaのH2を用いてパージ洗浄することを3回実施した。次に、その反応混合物を22°Cにおいて110psigのH2下で4.5時間撹拌した。GC条件:100°C/5分間/10°C-分/270°Cにより、4,4’-メチレンビス2,6-ジメチルベンゼンアミンの変換率は35であることが分かった。次に、その反応混合物を60°Cで4時間撹拌した後のGCにより、4,4’-メチレンビス2,6-ジメチルベンゼンアミンの変換率は79.5であることが分かった。次に、その反応混合物を130°Cで11時間撹拌した後のGCにより、4,4’-メチレンビス2,6-ジメチルベンゼンアミンの変換率は100でN,N’-ジ-s-ブチル-4,4’-メチレンビス2,6-ジメチルベンゼンアミンの収率は96であることが分かり、その残りの4はN-s-ブチル-4,4’-メチレンビス2,6-ジメチルベンゼンアミンであることを確認した。この生成物の色は水-白色であることを観察し、かつこの生成物の構造をGC-MSで確認した。オートクレーブに4,4’-メチレンビスベンゼンアミンMDA;1.20g、PtS/C1.20gおよび2-ブタノンメチルエチルケトン、MEK:50.0gを仕込んだ。前記オートクレーブに22°CでH2を用いた脱気を3回受けさせた後、その反応混合物を撹拌無しに14psig6.87x105PaのH2下で120°Cに加熱した。撹拌を120°Cで行いながら前記オートクレーブをH2で12分かけて85psig6.87x105Paになるまで加圧した。次に、その反応混合物を22°Cに冷却した。GC分析により、MDAの変換率は100でN,N’-ジ2-ブチル-4,4’-メチレンビスベンゼンアミンの収率は96であることが分かった。100mLのオートクレーブにイソホロンジアミン12.0g、4-メチル-2-ペンタノンメチルイソブチルケトン、50.0g、PtS/C0.5g、イソホロンジアミンを基準にして4.25重量およびトルエンを仕込んだ後、22°Cで110psig8.60x105PaのH2を用いたパージ洗浄を3回受けさせた。その反応混合物を120°Cにおいて110psigのH2下で8時間撹拌した。GCにより、イソホロンジアミンの変換率は100でN,N’-ジ-4-メチル-2-ペンチル-イソホロンジアミンの収率は95であることが分かった。そのN,N’-ジ-4-メチル-2-ペンチル-イソホロンジアミンが実施例29-32以下を参照に示したポリ尿素配合物と同様な配合物中で示したゲル時間はで22秒であった。100mLのオートクレーブにイソホロンジアミン9.0g、4-メチル-2-ペンタノン50.0gおよびPtS/C0.09g、イソホロンジアミンを基準にして1重量を仕込んだ後、22°Cで111psig8.67x105PaのH2を用いたパージ洗浄を3回受けさせた。次に、その反応混合物を135°Cに加熱して111psigのH2下135°Cで7時間撹拌した。GCにより、イソホロンジアミンの変換率は100でN,N’-ジ-4-メチル-2-ペンチル-イソホロンジアミンの収率は98であることが分かった。GC条件:70°C/5分間/10°C-分の速度/270°C/RT=16.3-16.9分/5異性体により、出発材料の変換率は100でN,N’-ジ-4-メチル-2-ペンチル-イソホロンジアミンの収率は少なくとも98であることが分かった。100mLのオートクレーブにイソホロンジアミン、4-メチル-2-ペンタノンおよびPtS/Cイソホロンジアミンを基準にして10重量を仕込んだ後、22°Cで111psig8.67x105PaのH2を用いたパージ洗浄を3回受けさせた。次に、その反応混合物を136°Cに加熱して111psigのH2下135°Cで1時間撹拌した。GCにより、出発材料の変換率は100でN,N’-ジ-4-メチル-2-ペンチル-イソホロンジアミンの収率はほぼ定量的であることが分かった。100mLのオートクレーブにイソホロンジアミン1.0g、PtS/C1.0gおよび4-メチル-2-ペンタノンメチルイソブチルケトン、MIBK;50gを仕込んだ。このオートクレーブに22°CでH214psig;1.98x105Paを用いた脱気を受けさせた後、その反応混合物を135°Cに約30分間加熱した。その混合物が135°Cに到達した時点で、前記オートクレーブをH2で111psig8.67x105Paに加圧した。その反応混合物を111psigのH2下で135-140°Cに3.5分間保持した。氷水を用いて反応を消滅させることで停止させた。GC分析70°C/5分間/1分当たり10°Cの加熱速度により、イソホロンジアミンの変換率は100で、第一級アミンが痕跡量で存在し、ケチミン中間体が痕跡量で存在しかつN,N’-ジ-[2-4-メチルペンチル]-イソホロンジアミンの収率は96であることが分かった。GCで第三級アミンは全く観察されなかった。イソホロンジアミンを5.0g、PtS/Cを5.0gおよびMIBKを50g用いそして135°Cに到達した後の反応時間を24分間にする以外は実施例20の手順を繰り返した。GC分析により、イソホロンジアミンの変換率は100で、第一級アミンがいくらか存在し、ケチミンがいくらか存在し、N,N’-ジ-[2-4-メチルペンチル]-イソホロンジアミンの収率は95であり、第三級アミンは全く存在しないことが分かった。100mLのオートクレーブにイソホロンジアミン5g、PtS/C5gおよび4-メチル-2-ペンタノンMIBK;54gを仕込んだ。このオートクレーブに22°CでH2111psig;8.67x105Paを用いた脱気を3回受けさせた後、その反応混合物を135°Cに約30分間加熱した。その反応混合物を22°Cに冷却した後、それに脱気を受けさせた。氷水を用いて反応を消滅させることで停止させた。GC分析により、イソホロンジアミンの変換率は100でN,N’-ジ-[2-4-メチルペンチル]-イソホロンジアミンの収率は98であることが分かった。イソホロンジアミンを10g、PtS/Cを5gおよびMIBKを54g用いる以外は実施例22の手順を繰り返した。GC分析により、イソホロンジアミンは4で、ケチミンは2.3で、N,N’-ジ-[2-4-メチルペンチル]-イソホロンジアミンは93.7であることが分かり、第三級アミンは全く観察されなかった。反応槽にイソホロンジアミン10.0g、58.7ミリモル、5-ノナノン20.0g、140.5ミリモル、トルエン35g、Amberlyst-15イソホロンジアミンを基準にして6重量およびPtS/Cイソホロンジアミンを基準にして12重量を仕込んだ。その反応槽にH2を用いたパージ洗浄を3回受けさせた。次に、その反応混合物を116-130°Cに加熱して111-113psig8.67x105から8.82x105PaのH2下で39時間撹拌した。GCにより、イソホロンジアミンの変換率は100で所望生成物の収率は97面積でありことが分かり、これを次にGC-MSで同定および実証した。そのN,N’-ジ-5-ノニル-イソホロンジアミンが実施例29-32以下を参照に示したポリ尿素配合物と同様な配合物中で示したゲル時間はで59秒であった。100mLのオートクレーブにイソホロンジアミン17g、100ミリモル、4-ペンタノン34.2g、300ミリモル、PtS/C0.85gおよびトルエン20gを仕込んだ。そのオートクレーブにH2を用いた脱気を3回受けさせた後、その反応混合物を112psig8.74x105のH2下で120-130°Cに約30時間加熱した。その反応混合物を22°Cに冷却した後、それに脱気を受けさせた。GC分析により、N,N’-ジ4-ヘプチル-イソホロンジアミンの収率は96であることが分かった。この生成物の構造をGC-MSで確認した。N,N’-ジ4-ヘプチル-イソホロンジアミンが実施例29-32以下を参照に示したポリ尿素配合物と同様な配合物中で示したゲル時間はで55秒であった。100mLのオートクレーブに4,4’-メチレンビスベンゼンアミンMDA;2.0g、顆粒状PtS/C1.0g、JohnsonMattheyおよびメチルエチルケトン50.0gを仕込んだ。そのオートクレーブにH2を用いた脱気を3回受けさせた後、その反応混合物を85psig6.87x105のH2下で121°Cに2時間加熱した。その反応混合物を22°Cに冷却した後、それに脱気を受けさせた。撹拌を止めると直ぐに前記顆粒状のPtS/C触媒が反応槽の底に沈降したことから、生成物の溶液をデカンテーションで取り出しかつ触媒を回収するのがより容易であった。GC分析により、N,N’-ジ2-ブチル-4,4’-メチレンビスベンゼンアミンの収率は95で過度にアルキル化された副生成物の量は0.4面積未満であることが分かった。反応槽に4,4’-メチレンビスベンゼンアミン19.8g、0.1モル、メチルエチルケトン20.0g、0.28モル、PtS/C2.0gおよび水28.0g;2番目の相が生じたを仕込んだ。その反応槽に22°CでH2を用いたパージ洗浄を3回受けさせた。次に、その反応混合物をH2下136°Cにおいて800rpmで2.5時間撹拌した。GCにより、4,4’-メチレンビスベンゼンアミンの変換率は100でN,N’-ジ-s-ブチル-4,4’-メチレンビスベンゼンアミンの収率は96-97であることが分かった。ステンレス鋼製管状上昇流反応槽を加熱して用いる。その反応槽にPtS/Cを充填する。この反応槽にイソホロンジアミンと4-メチル-2-ペンタノンを共供給する。そのイソホロンジアミンを1分当たり0.5gの供給速度で供給しかつ4-メチル-2-ペンタノンを1分当たり5gの供給速度で供給する。また、水素も前記反応槽に前記イソホロンジアミンおよび4-メチル-2-ペンタノンと一緒に共供給する。前記反応槽内の条件を100psigで140°Cにする。N,N’-ジ-[2-4-メチルペンチル]-イソホロンジアミンの収率は96で第三級アミンは観察されない。イソシアネート[NCOが15.2、Rubinate商標9480、HuntsmanChemical]、ポリオール[分子量が5000のトリオール、Voranol商標4703、DowChemicalCompany]、2,4-ジエチル-6-メチル-1,3-ベンゼンジアミンと4,6-ジエチル-2-メチル-1,3-ベンゼンジアミンの混合物[Ethacure商標100、AlbemarleCorporation]、N,N’-ジ-s-ブチル-[ジエチルメチル-1,3-ベンゼンジアミン]およびジブチル錫ジラウレート[DABCO商標T-12、AirProductsandChemicals,Inc.、Allentown、Pa]を含有するポリウレタン配合物を調製し、比較の目的で、N,N’-ジ-s-ブチル-[ジエチルメチル-1,3-ベンゼンジアミン]無しの配合物を1つ調製した。イソシアネートを除く全ての材料をブレンダーで5分間一緒に混合した後、それに脱気をオーブン内で受けさせたが、この混合物の中の成分の量を表4に挙げる。その混合物をバレルが2個のシリンジの一方のバレルに入れ、イソシアネートをもう一方のバレルに入れた。そのシリンジの内容物を固定式ミキサーに通して押し出すことで混合して鋼板の上に置いた後、室温で硬化させた。前記シリンジの内容物を混合する結果としてイソシアネートと前記混合物の体積比が1:1になるようにした。次に、その硬化させた配合物に試験を受けさせた。これらの配合物が示した特性を表4に要約する。イソシアネート[NCOが14.9、Rubinate商標9480、HuntsmanChemical]、Jeffamine商標D-2000およびJeffamine商標T-5000アミン末端ポリオールまたはポリエーテルアミン、HuntsmanChemical、Ethacure商標100およびN,N’-ジ-s-ブチル-[ジエチルメチル-1,3-ベンゼンジアミン]を含有するポリ尿素配合物を実施例29に記述したようにして調製し、比較の目的で、N,N’-ジ-s-ブチル-[ジエチルメチル-1,3-ベンゼンジアミン]無しの配合物を1つ調製した。各配合物の中のイソシアネートと一緒に混合した前記混合物の成分の量を表5に示す。その硬化させた配合物に試験を受けさせた。これらの配合物が示した特性を表5に要約する。イソシアネート[Rubinate商標9480、HuntsmanChemical]、Jeffamine商標D-2000、Jeffamine商標T-5000およびN,N’-ジ-s-ブチル-[ジエチルメチル-1,3-ベンゼンジアミン]を含有するポリ尿素配合物を実施例29に記述したようにして調製した。各配合物の中の成分の量を表6に示し、示すN-s-ブチル-[ジエチルメチル-1,3-ベンゼンジアミン]の量はN,N’-ジ-s-ブチル-[ジエチルメチル-1,3-ベンゼンジアミン]の中に存在する量である。その配合物に試験を受けさせた。これらの配合物が示した特性を表6に要約する。イソシアネート[Rubinate商標9480、HuntsmanChemical]、Jeffamine商標D-2000、Jeffamine商標T-5000、Ethacure商標100およびN,N’-ジ-s-ブチル-4,4’-メチレン-ビス2,6-ジエチルベンゼンアミンを含有するポリ尿素配合物を実施例29に記述したようにして調製した。各配合物の中の成分の量を表7に示し、示すN-s-ブチル-4,4’-メチレンビス2,6-ジエチルベンゼンアミンの量はN,N’-ジ-s-ブチル-4,4’-メチレンビス2,6-ジエチルベンゼンアミンの中に存在する量である。その配合物に試験を受けさせた。これらの配合物が示した特性を表7に要約する。N,N’-ジイソプロピル-4,4’-メチレンビスベンゼンアミンおよびN,N’-ジ-5-ノニル-イソホロンジアミンを用いて実施例29-32に示した配合物と同様な配合物を生じさせた。N,N’-ジイソプロピル-4,4’-メチレンビスベンゼンアミン配合物が示したゲル時間硬化速度は300秒であり、そしてN,N’-ジ-5-ノニル-イソホロンジアミン配合物が示したゲル時間は59秒であった。N,N’-ジ-2-4-メチルペンチル-イソホロンジアミンを用いて実施例29-32に示した配合物と同様な別の配合物を生じさせ、この配合物が示したゲル時間は22秒であった。N,N’-ジ-3,3-ジメチル-2-ブチル-TCDジアミンを用いて実施例29-32に示した配合物と同様な更に別の配合物を生じさせ、この配合物が示したゲル時間は25秒であった。N,N’-ジ-3,3-ジメチル-2-ブチル-1,6-ジアミノヘキサンを用いて実施例29-32に示した配合物と同様な更に別の配合物を生じさせ、この配合物が室温で示したゲル時間は25秒であった。加うるに、相当するモノ-第二級-ジアミンアミノ基の中の一方が第二級でもう一方のアミノ基が第一級の量が約10に及ぶまたは15にさえ及ぶ硬化剤も実施例29-32に示した配合物と同様な配合物で有効であることも確認した。イソシアネート[Rubinate商標9480、HuntsmanChemical]、Jeffamine商標D-2000、Jeffamine商標T-5000、Ethacure商標100、N,N’-ジエチル-4,4’-メチレンビスベンゼンアミン、N,N’-ジエチル-4,4’-メチレンビスベンゼンアミン[トリアミンN,N’,N-トリエチル-4-メチル-4’-ベンゼンアミン-2-メチル-4-ベンゼンアミン-1-アミノベンゼンの含有量が29]またはN,N’-ジ-[2-4-メチルペンチル]イソホロンジアミンを含有するポリ尿素配合物を実施例29に記述したようにして調製した。比較の目的で、Ethacure商標100のみを用いた配合物を1つ調製した。各配合物の中の成分の量を表8に示す。その配合物に試験を受けさせた。これらの配合物が示した特性を表8に要約する。イソシアネート[Rubinate商標9480、HuntsmanChemical]、Jeffamine商標D-2000、Jeffamine商標T-5000、Ethacure商標100、N,N’-ジエチル-4,4’-メチレンビスベンゼンアミン、N,N’-ジエチル-4,4’-メチレンビスベンゼンアミン[トリアミンN,N’,N-トリエチル-4-メチル-4’-ベンゼンアミン-2-メチル-4-ベンゼンアミン-1-アミノベンゼンの含有量が29]またはN,N’-ジ-[2-4-メチルペンチル]イソホロンジアミンを含有するポリ尿素配合物を実施例29に記述したようにして調製し、比較の目的で、本発明の第二級ジアミン無しの配合物を1つ調製した。各配合物の中の成分の量を表9に示す。その配合物に試験を受けさせた。これらの配合物が示した特性を表9に要約する。イソシアネート[Rubinate商標9480またはRubinate商標9009、HuntsmanChemical]、Jeffamine商標D-2000、Jeffamine商標T-5000およびN,N’-ジエチル-4,4’-メチレンビスベンゼンアミンを含有するポリ尿素配合物を実施例28に記述したようにして調製した。各配合物の中の成分の量を表10に示す。その配合物に試験を受けさせた。これらの配合物が示した特性を表10に要約する。イソシアネート[Rubinate商標9480、HuntsmanChemical]、Jeffamine商標D-2000、Jeffamine商標T-5000、Ethacure商標100および/またはN,N’-ジ-3,3-ジメチル-2-ブチル-TCDジアミンを含有するポリ尿素配合物を実施例29に記述したようにして調製した。比較の目的で、Ethacure商標100のみを用いて配合物を1つ調製した。各配合物の中の成分の量を表11に示す。Ethacure商標100無しにN,N’-ジ-3,3-ジメチル-2-ブチル-TCDジアミンを入れた配合物は脆いことを確認した。その配合物に試験を受けさせた。これらの配合物が示した特性を表11に要約する。本資料のどこかで化学名または化学式を用いて反応体および成分を言及する場合、この言及が単数であるか或は複数であるかに拘らず、それらが別の物質[化学名または化学タイプで言及する]例えば別の反応体、溶媒などに接触する前にそれらが存在するようにそれらを同定すると理解されるべきである。結果として生じる混合物または溶液または反応媒体中でどんな予備的化学変化、変換および/または反応もしあればが起ころうとも問題でない、と言うのは、そのような変化、変換および/または反応は特定の反応体および/または成分を本開示に従って要求する条件下で一緒にする結果として自然に起こる事であるからである。このように、所望の化学操作もしくは反応の実施に関連してか或は所望の操作もしくは反応の実施で用いるべき混合物を生じさせる時に一緒にすべき材料であるとして反応体および成分を同定する。また、ある態様で物質、成分および/または材料を現在時制で構成させる、含んで成る、であるなどで言及することがあり得るかもしれないが、そのような言及は、本開示に従ってそれを他の1種以上の物質、成分および/または材料と最初に接触、ブレンドまたは混合する直ぐ前の時間にそれが存在していたように当該物質、成分または材料を言及するものである。また、物質を現在時制例えば含んで成る、であるなどで言及することがあり得るかもしれないが、そのような言及は、本開示に従ってそれを他の1種以上の物質と最初に接触、ブレンドまたは混合する直ぐ前の時間にそれが存在していたように当該物質を言及するものである。特に明記することができる場合を除いて、本明細書で用いる如き品詞aまたはanを用いる場合、その説明をその品詞が指す単一の要素に限定することを意図するものでなく、かつ限定するとして解釈されるべきでない。むしろ、本明細書で用いる如き品詞aまたはanを用いる場合、本文で特に明記しない限り、1種以上のそのような成分を網羅することを意図する。本明細書のいずれかの部分で示した特許も他の公開も出版された資料も各々および全てがあたかも本明細書に詳細に示すように引用することによって全体が本開示に組み入れられる。本発明は実施時にかなりの変形を受け易い。"